ПОВЫШЕННАЯ ЭФФЕКТИВНОСТЬ ОБЕЗВОЖИВАНИЯ В БУМАГОДЕЛАТЕЛЬНЫХ СИСТЕМАХ С ИСПОЛЬЗОВАНИЕМ МИКРОФИБРИЛЛИРОВАННОЙ ЦЕЛЛЮЛОЗЫ

1. Способ получения бумаги, плит и картона, включающий в себя добавление на мокрую часть бумагоделательной машины (а) микрофибриллированной целлюлозы и (б) по меньшей мере одной совместной добавки, отличающийся тем, что совместную добавку выбирают из группы, состоящей из одного или более следующих агентов: (1) катионный водно-дисперсионный полимер, (2) коллоидный диоксид кремния, (3) бентонитовая глина, (4) виниламин-содержащие полимеры, или их комбинации в количестве, эффективном для улучшения обезвоживания.
2. Способ по п. 1, в котором микрофибриллированную целлюлозу получают из целлюлозы с суммарным анионным зарядом.
3. Способ по п. 1, в котором микрофибриллированная целлюлоза характеризуется суммарным катионным зарядом.
4. Способ по любому из пп. 1-3, в котором совместная добавка включает коллоидный диоксид кремния.
5. Способ по любому из пп. 1-3, в котором совместная добавка включает коллоидную бентонитовую глину.
6. Способ по любому из пп. 1-3, в котором совместная добавка включает коллоидный виниламин-содержащий полимер.
7. Способ по любому из пп. 1-6, в котором совместная добавка включает катионный водно-дисперсионный полимер с пониженной удельной вязкостью более 3,0 дл/г, или более 4,0 дл/г или предпочтительно более 5,0 дл/г.
8. Способ по любому из пп. 1-7, в котором совместная добавка включает катионный водно-дисперсионный полимер и при этом катионный водно-дисперсионный полимер состоит из двух полимеров: катионный дисперсионный полимер с молекулярной массой от 10000 до 150000 Да, предпочтительно от 20000 до 100000 Да или от 30000 до 80000 Да, предпочтительно гомополимер катионного мономера, и катионный полимер с более высокой молекулярной массой, который формирует дискретную фазу частиц.
9. Способ по любому из пп. 1-8, в котором массовое соотношение микрофибриллированная целлюлоза/совместная добавка составляет от 1:10 до 10:1 или от 1:5 до 5:1 или от 1:5 до 2:1, и где общее объединенное количество микрофибриллированной целлюлозы и совместной добавки, добавленных на мокрую часть бумагоделательной машины, составляет от 0,025 до 0,5 или от 0,025 до 0,3% на основе объединенного общего количества твердых веществ микрофибриллированной целлюлозы и совместной добавки, в расчете на массу сухой пульпы.
10. Бумажный продукт, полученный способом по любому из пп. 1-9.